(57)【特許請求の範囲】
【請求項１】
ノンハロゲン樹脂組成物であって、下記化学構造式に示されるジシクロペンタジエニルアルキル基構造を有するエポキシ樹脂を少なくとも１種含有するエポキシ樹脂５０〜１００重量部、ベンゾオキサジン２０〜７０重量部、ポリフェニレンエーテル５〜４０重量部、スチレン−無水マレイン酸５〜３０重量部、ノンハロゲン難燃剤５〜４０重量部、硬化促進剤０．２〜５重量部、フィラー２０〜１００重量部を成分として含み、
前記ベンゾオキサジンはフッ化ベンゾオキサジン樹脂、脂肪族ベンゾオキサジン樹脂又はジシクロペンタジエン型ベンゾオキサジン樹脂から選ばれる任意の１種又は少なくとも２種の混合物であり、
前記ポリフェニレンエーテルの数平均分子量は１０００〜４０００である、ことを特徴とするノンハロゲン樹脂組成物。
【化１】
0006381802.tif 000010
【請求項２】
前記エポキシ樹脂はさらに、ビスフェノールＡ型エポキシ樹脂、ビスフェノールＦ型エポキシ樹脂、ビフェニル型エポキシ樹脂、アルキルノボラック型エポキシ樹脂、ジシクロペンタジエン型エポキシ樹脂、ビスフェノールＡ型ノボラックエポキシ樹脂、ｏ−クレゾールノボラックエポキシ樹脂、フェノールノボラック型エポキシ樹脂、三官能エポキシ樹脂、四官能エポキシ樹脂、イソシアネート変性エポキシ樹脂、ナフタレン型エポキシ樹脂
又はリン含有エポキシ樹脂から選ばれる任意の１種又は少なくとも２種の混合物である、ことを特徴とする請求項１に記載のノンハロゲン樹脂組成物。
【請求項３】
前記ベンゾオキサジンはフッ化ベンゾオキサジン樹脂又は脂肪族ベンゾオキサジン樹脂から選ばれる任意の１種又は少なくとも２種の混合物である、ことを特徴とする請求項１又は２に記載のノンハロゲン樹脂組成物。
【請求項４】
前記フッ化ベンゾオキサジン樹脂は下記化学構造式
【化２】
0006381802.tif 000011
から選ばれる任意の１種又は少なくとも２種の混合物である、ことを特徴とする請求項１〜３のいずれか１項に記載のノンハロゲン樹脂組成物。
【請求項５】
前記脂肪族ベンゾオキサジン樹脂の化学構造式は、
【化３】
0006381802.tif 000012
（式中、ｎは２又は３である。）である、ことを特徴とする請求項１〜４のいずれか１項に記載のノンハロゲン樹脂組成物。
【請求項６】
前記ジシクロペンタジエン型ベンゾオキサジン樹脂の化学構造式は、
【化４】
0006381802.tif 000013
である、ことを特徴とする請求項１〜５のいずれか１項に記載のノンハロゲン樹脂組成物。
【請求項７】
前記スチレン−無水マレイン酸の化学構造式は、以下のとおりである、ことを特徴とする請求項１〜６のいずれか１項に記載のノンハロゲン樹脂組成物。
【化５】
0006381802.tif 000014
（式中、ｘは１〜４、６、８であり、ｎは１〜１２であり、ｘ、ｎはいずれも整数である。）
【請求項８】
前記ノンハロゲン難燃剤はホスファゼン、ポリリン酸アンモニウム、トリス（２−カルボキシエチル）ホスフィン、トリス（クロロプロピル）ホスフェート、トリメチルホスフェート、ジメチル−メチルホスフェート、レゾルシノールジキシリルホスフェート、リン窒素系化合物、ポリ燐酸メラミン、メラミンシアヌレート、トリヒドロキシエチルイソシアヌレート、９，１０−ジヒドロ−９−オキサ−１０−ホスファフェナントレン−１０−オキシド又はＤＯＰＯ含有フェノール樹脂から選ばれる任意の１種又は少なくとも２種の混合物である、ことを特徴とする請求項１〜７のいずれか１項に記載のノンハロゲン樹脂組成物。
【請求項９】
前記硬化促進剤はイミダゾール系促進剤である、ことを特徴とする請求項１〜８のいずれか１項に記載のノンハロゲン樹脂組成物。
【請求項１０】
前記フィラーは無機フィラーであり、前記無機フィラーは水酸化アルミニウム、酸化アルミニウム、水酸化マグネシウム、酸化マグネシウム、アルミナ、シリカ、炭酸カルシウム、窒化アルミニウム、窒化ホウ素、炭化ケイ素、二酸化チタン、酸化亜鉛、酸化ジルコニウム、雲母、ベーマイト、か焼タルク、タルカム粉末、窒化ケイ素又はか焼カオリンから選ばれる任意の１種又は少なくとも２種の混合物である、ことを特徴とする請求項１〜９のいずれか１項に記載のノンハロゲン樹脂組成物。
【請求項１１】
前記フィラーは有機フィラーであり、前記有機フィラーはポリテトラフルオロエチレン粉末、ポリフェニレンサルファイド又はポリエーテルスルホン粉末から選ばれる任意の１種又は少なくとも２種の混合物である、ことを特徴とする請求項１〜９のいずれか１項に記載のノンハロゲン樹脂組成物。
【請求項１２】
前記フィラーの粒径は０．０１〜５０μｍである、ことを特徴とする請求項１〜１１のいずれか１項に記載のノンハロゲン樹脂組成物。
【請求項１３】
請求項１〜１２のいずれか１項に記載のノンハロゲン樹脂組成物を用いて製造されるプリプレグであって、前記プリプレグは基材、及び浸漬乾燥後に前記基材に付着したノンハロゲン樹脂組成物を含む、ことを特徴とするプリプレグ。
【請求項１４】
請求項１３に記載のプリプレグを含むことを特徴とする積層板。
【請求項１５】
請求項１４に記載の積層板を含むことを特徴とするプリント回路基板。
【発明の詳細な説明】
【技術分野】
【０００１】
本発明は積層板の技術分野に関し、具体的には、樹脂組成物に関し、特にノンハロゲン樹脂組成物、及びそれを用いて製造されたプリプレグ、積層板及びプリント回路基板に関する。
【背景技術】
【０００２】
従来、ハロゲン含有難燃剤（特に臭素系難燃剤）は高分子難燃材料として幅広く使用されており、且つ優れた難燃作用を果たす。しかしながら、火災現場を深く研究した結果、ハロゲン含有難燃剤は難燃効果に優れ、且つ添加量が少ないが、ハロゲン含有難燃剤を使用した高分子材料が燃焼過程で大量の有毒な腐食性気体や煙を生じて、窒息死を引き起こし、その危害性が火災自体よりも深刻である。従って、欧州連合の『廃電気電子機器についての指令』及び『電気電子機器に含まれる特定有害物質の使用制限についての指令』が２００６年７月１日に正式実施されているにつれ、ノンハロゲン難燃性プリント回路基板の開発は産業開発作業の重点となり、各銅張積層板の生産者は次々とノンハロゲン難燃性銅張積層板を開発している。
【０００３】
従来、工業上、一般的にリン含有樹脂を使用することにより難燃効果を実現するが、大量のリンの導入によって、基材の吸水性が高くなり、耐薬品性が低下する。近年、ベンゾオキサジンをマトリックス樹脂としてノンハロゲン基材に用いる開発はますます注目されている。ベンゾオキサジンは酸素原子と窒素原子で構成されたベンゾ六員複素環系であり、開環重合の特徴を有し、重合時に小分子を放出することがなく、重合後にフェノール樹脂と類似する網状構造が形成され、製品は硬化収縮性が低く、気孔率が低く、優良な力学的特性、電気的特性や難燃性等を有する。
【０００４】
一方、電子工業の急速な発展に伴って、電子製品は軽薄短小化、高密度化、安全化、高機能化の方向に発展しており、電子部品に対してより高い信号伝送速度及び伝送効率が求められており、このようにして、担体としてのプリント回路基板に対する要求が高くなり、電子製品の情報処理の高速化及び多機能化に伴い、使用周波数が増加しており、３ＧＨｚ以上の周波数が徐々に主流となる傾向があり、積層板材料の耐熱性に対してより高い要求を保持するほかに、その要求される誘電率と誘電正接がますます低くなっている。
【０００５】
従来の伝統的なＦＲ−４は電子製品に対する高周波化及び高速化発展による要求を満たすことが困難であり、また、基板材料は、従来のように機械的支持作用を果たすものでなく、電子ユニットと共にＰＣＢとなるものであり、端末メーカーのデザイナーにとって製品の性能を向上させるための重要な手段となるものである。高誘電率（Ｄｋ）は信号伝送速度を遅くさせて、高誘電正接（Ｄｆ）は信号の一部を熱エネルギーに変換させて基板材料で損失するため、低誘電率、低誘電正接を有する高周波伝送として、特にノンハロゲン高周波板材の開発は、銅張積層板業界の重点となっている。
【０００６】
上記問題を解決するために、ＣＮ１０１６８４１９１Ｂには、ベンゾオキサジン、スチレン−無水マレイン酸、リン含有硬化剤の組み合わせにより、エポキシ樹脂を硬化させて、低い誘電率及び誘電正接を有する硬化物を得ることが提案されているが、スチレン−無水マレイン酸だけで材料の誘電特性を低下させると、他の問題の発生が避けられず、特に粘着性への影響が顕著である。なぜなら、スチレン−無水マレイン酸（ＳＭＡ）は、分子構造中の非極性スチレン構造単位が変性マトリックス樹脂の極性を低下させ、樹脂と銅箔の相互作用力を弱め、また、ＳＭＡ中の大量のベンゼン環構造によって樹脂架橋ネットワ
ークの脆性を向上させ、動的条件での粘着特性にも悪影響を及ぼしたため、基材同士及び基材と銅箔との接着強度を低下させるからである。
【０００７】
ＣＮ１００５２３０８１Ｃには、ベンゾオキサジン、スチレン−無水マレイン酸及びその他の硬化剤の組み合わせにより、リン含有エポキシ組成物及びノンハロゲン・ノンリンエポキシ組成物を硬化させて、低い誘電率及び誘電正接を有する硬化物を得ることが提案されているが、リン含有エポキシ樹脂をマトリックス樹脂とする場合、優れた難燃性を実現するが、リンを大量で導入することにより、基材の吸水性に大きな影響を及ぼし、さらに板材の他の様々な性能に悪影響を及ぼすに違いない。
【０００８】
ＣＮ１０３１３１１３１Ａには、ベンゾオキサジン、スチレン−無水マレイン酸及びアミン系硬化剤の組み合わせにより、エポキシ樹脂を硬化させて、低い誘電率及び誘電正接を有する硬化物を得ることが提案されているが、普通のベンゾオキサジンを使用することにより、エポキシ樹脂の硬化と難燃性付与の目的を達成できるが、普通のベンゾオキサジンは誘電率が高いため、高周波高速伝送に対応できない場合が多く、且つアミン系硬化剤を導入することにより粘着性を向上できるが、吸湿性が高く、それを用いてエポキシ樹脂を硬化させる際に耐熱性が不十分であるという欠陥が存在することから、高多層回路基板への応用に悪影響を及ぼす。
【０００９】
従って、如何に低誘電率、低誘電正接を有するとともに、耐薬品性に優れたプリプレグ及び積層板を生産するかは現在解決すべき問題となる。
【発明の概要】
【発明が解決しようとする課題】
【００１０】
本発明は、樹脂組成物、特にノンハロゲン樹脂組成物、及びそれを用いて製造されたプリプレグ、積層板及びプリント回路基板を提供することを目的とする。
【課題を解決するための手段】
【００１１】
この発明の目的を達成するために、本発明は以下の技術案を採用する。
【００１２】
第一方案によれば、本発明は、エポキシ樹脂５０〜１００重量部、ベンゾオキサジン２０〜７０重量部、ポリフェニレンエーテル５〜４０重量部、スチレン−無水マレイン酸５〜３０重量部、ノンハロゲン難燃剤５〜４０重量部、硬化促進剤０．２〜５重量部、フィラー２０〜１００重量部を成分として含むノンハロゲン樹脂組成物を提供する。
【００１３】
本発明のエポキシ樹脂は、下記化学構造式に示されるジシクロペンタジエニルアルキルフェノール構造を有するエポキシ樹脂を少なくとも１種含有する。
【化１】
0006381802.tif 000002
【００１４】
本発明のエポキシ樹脂は、ビスフェノールＡ型エポキシ樹脂、ビスフェノールＦ型エポキシ樹脂、ビフェニル型エポキシ樹脂、アルキルノボラック型エポキシ樹脂、ジシクロペンタジエン型エポキシ樹脂、ビスフェノールＡ型ノボラックエポキシ樹脂、ｏ−クレゾールノボラックエポキシ樹脂、フェノールノボラック型エポキシ樹脂、三官能エポキシ樹脂、四官能エポキシ樹脂、イソシアネート変性エポキシ樹脂、ナフタレン型エポキシ樹脂又はリン含有エポキシ樹脂から選ばれる任意の１種又は少なくとも２種の混合物であってもよい。
【００１５】
本発明のエポキシ樹脂の含有量は５０〜１００重量部であり、たとえば５０重量部、５５重量部、６０重量部、６５重量部、７０重量部、７５重量部、８０重量部、８５重量部、９０重量部、９５重量部、１００重量部であってもよく、好ましくは５０〜９０重量部、より好ましくは５０重量部である。
【００１６】
本発明のエポキシ樹脂組成物にはジシクロペンタジエニルアルキルフェノール構造を有するエポキシ樹脂が含まれ、該エポキシ樹脂は基材の誘電特性の低下に役立ち、また、アルキル基構造は誘電特性をより最適化できるだけでなく、基材の吸水率を大幅に低下させる。
【００１７】
本発明のベンゾオキサジンはフッ化ベンゾオキサジン樹脂、脂肪族ベンゾオキサジン樹脂又はジシクロペンタジエン型ベンゾオキサジン樹脂から選ばれる任意の１種又は少なくとも２種の混合物であってもよい。
【００１８】
本発明のフッ化ベンゾオキサジン樹脂は下記化学構造式から選ばれる任意の１種又は少なくとも２種の混合物である。
【化２】
0006381802.tif 000003
【００１９】
本発明の脂肪族ベンゾオキサジン樹脂の化学構造式は、以下のとおりである。
【化３】
0006381802.tif 000004
（式中、ｎは２又は３である。）
【００２０】
本発明のジシクロペンタジエン型ベンゾオキサジン樹脂の化学構造式は、以下のとおりである。
【化４】
0006381802.tif 000005
【００２１】
本発明のベンゾオキサジンの含有量は２０〜７０重量部であり、たとえば２０重量部、２５重量部、３０重量部、３５重量部、４０重量部、４５重量部、５０重量部、５５重量部、６０重量部、６５重量部、７０重量部であってもよく、好ましくは４０〜５０重量部、より好ましくは４５重量部である。
【００２２】
本発明のポリフェニレンエーテルは低分子量ポリフェニレンエーテルであり、数平均分子量が１０００〜４０００である。
【００２３】
本発明のポリフェニレンエーテルの含有量は５〜４０重量部であり、たとえば５重量部、１０重量部、１５重量部、２０重量部、２５重量部、３０重量部、３５重量部、４０重量部であってもよく、好ましくは２５重量部である。
【００２４】
本発明のスチレン−無水マレイン酸の化学構造式は、以下のとおりである。
【化５】
0006381802.tif 000006
（式中、ｘは１〜４、６、８であり、ｎは１〜１２であり、ｘ、ｎはいずれも整数であ
る。）
【００２５】
本発明のスチレン−無水マレイン酸の含有量は５〜３０重量部であり、たとえば５重量部、１０重量部、１５重量部、１７重量部、２０重量部、２２重量部、２５重量部、３０重量部であってもよく、好ましくは１０〜２０重量部、より好ましくは２０重量部である。
【００２６】
本発明はスチレン−無水マレイン酸とベンゾオキサジンの組み合わせによりエポキシ組成物を硬化させることによって、基材に低い誘電率及び誘電正接、良好な耐熱性及び耐湿性を付与できる。
【００２７】
本発明のノンハロゲン難燃剤は、ホスファゼン、ポリリン酸アンモニウム、トリス（２−カルボキシエチル）ホスフィン、トリス（クロロプロピル）ホスフェート、トリメチルホスフェート、ジメチル−メチルホスフェート、レゾルシノールジキシリルホスフェート、リン窒素系化合物、ポリ燐酸メラミン、メラミンシアヌレート、トリヒドロキシエチルイソシアヌレート、９，１０−ジヒドロ−９−オキサ−１０−ホスファフェナントレン−１０−オキシド又はＤＯＰＯ含有フェノール樹脂から選ばれる任意の１種又は少なくとも２種の混合物である。
【００２８】
本発明のノンハロゲン難燃剤の含有量は５〜４０重量部であり、たとえば５重量部、１０重量部、１５重量部、２０重量部、２２重量部、２５重量部、３０重量部、４０重量部であってもよく、好ましくは２０〜２２重量部、より好ましくは２２重量部である。
【００２９】
本発明は難燃作用を有するベンゾオキサジンを主な硬化剤とすると同時に、少量のリン含有難燃剤を添加することによって、リンと窒素による相乗難燃効果を実現するだけでなく、成分中のリン含有量を大幅に減少させると同時に基材の難燃性を向上させ、且つ基材に優れた耐湿性を付与する。
【００３０】
本発明の硬化促進剤はイミダゾール系促進剤であってもよく、前記イミダゾール系促進剤は２−メチルイミダゾール、ウンデシルイミダゾール、２−エチル−４−メチルイミダゾール、２−フェニルイミダゾール又は１−シアノエチル置換イミダゾールから選ばれる任意の１種又は少なくとも２種の混合物である。
【００３１】
本発明の硬化促進剤の含有量は０．２〜５重量部であり、たとえば０．２重量部、０．５重量部、１重量部、２重量部、３重量部、４重量部、５重量部であってもよい。
【００３２】
本発明のフィラーは無機又は有機フィラーであってもよく、前記フィラーは無機フィラーである場合、水酸化アルミニウム、酸化アルミニウム、水酸化マグネシウム、酸化マグネシウム、アルミナ、シリカ、炭酸カルシウム、窒化アルミニウム、窒化ホウ素、炭化ケイ素、二酸化チタン、酸化亜鉛、酸化ジルコニウム、雲母、ベーマイト、か焼タルク、タルカム粉末、窒化ケイ素又はか焼カオリンから選ばれる任意の１種又は少なくとも２種の混合物であってもよく、前記フィラーは有機フィラーである場合、ポリテトラフルオロエチレン粉末、ポリフェニレンサルファイド又はポリエーテルスルホン粉末から選ばれる任意の１種又は少なくとも２種の混合物であってもよい。
【００３３】
本発明のシリカは、結晶型、溶融型又は球形シリカが使用できる。
【００３４】
本発明のフィラーの粒径は０．０１〜５０μｍであり、たとえば０．０１μｍ、０．０５μｍ、１μｍ、５μｍ、１０μｍ、１５μｍ、２０μｍ、２５μｍ、３０μｍ、４０μｍ、５０μｍであってもよく、好ましくは１〜１５μｍである。
【００３５】
本発明のフィラーの含有量は２０〜１００重量部であり、たとえば２０重量部、３０重量部、４０重量部、５０重量部、６０重量部、７０重量部、８０重量部、９０重量部、１００重量部であってもよく、好ましくは５０重量部である。
【００３６】
前記フィラーを本発明の樹脂組成物に均一に分散させるために、さらに分散剤を添加してもよく、用いられる分散剤は、アミノシランカップリング剤又はエポキシシランカップリング剤であり、無機及びガラス織布同士の結合性を改善して、均一に分散させるという目的を達成させ、且つこのようなカップリング剤は重金属を含まないため、人体に悪影響を及ぼすことがなく、使用量が無機フィラーに対して０．５〜２％重量部であり、使用量が高すぎると、反応を速め、貯蔵時間に悪影響を与え、使用量が低すぎると、結合安定性を改善することは、顕著な効果を奏しない。
【００３７】
第二方案によれば、本発明はさらに、本発明の第一方案に記載のノンハロゲン樹脂組成物を用いて製造されたプリプレグを提供し、該プリプレグは基材、及び浸漬乾燥後に前記基材に付着したノンハロゲン樹脂組成物を含む。
【００３８】
本発明の基材はガラス繊維不織布又はガラス繊維織布である。
【００３９】
第三方案によれば、本発明はさらに、本発明の第二方案に記載のプリプレグを含む積層板を提供する。
【００４０】
第四方案によれば、本発明はさらに、本発明の第三方案に記載の積層板を含むプリント回路基板を提供する。
【発明の効果】
【００４１】
従来技術に比べて、本発明は以下の有益な効果を有する。
【００４２】
本発明のノンハロゲン樹脂組成物を用いて製造された積層板は、その誘電率が３．７以下に制御され、誘電正接の最大値がせいぜい０．００５７であり、難燃性試験ＵＬ−９４中のＶ−０標準に達し、ＰＣＴ吸水率が０．２７〜０．３０であり、そのため、該積層板はノンハロゲン難燃を確保するとともに、低誘電率、低誘電正接、優れた耐熱性、粘着性や耐湿性等の総合的性質を有し、ノンハロゲン高周波多層回路基板に適用できる。
【発明を実施するための形態】
【００４３】
以下、実施形態によって本発明の技術案をさらに説明する。
【００４４】
当業者であれば、前記実施例は本発明を理解しやすくするものであり、本発明を制限するものではないことを了承すべきである。
【００４５】
調製例、ジシクロペンタジエニルアルキルフェノールエポキシ樹脂の合成
【００４６】
ポリテトラフルオロエチレン製撹拌器、温度計、凝縮還流器を備える四つ口フラスコ（５００ｍＬ）にパラ（１，１，３，３−テトラメチル）ブチルフェノール２７０．０ｇを加えて水浴で加熱して溶融し、三フッ化ホウ素・エーテル１．８３ｇを秤量して、５００ｍＬの四つ口フラスコに加え、滴下漏斗に５０．１ｇのジシクロペンタジエンを加えて、滴下速度を制御しながら２ｈかけて全部のジシクロペンタジエンを滴下し、１００℃まで昇温して、４ｈ保温し、室温まで冷却して、さらに一定の温度まで加熱して過剰なジシクロペンタジエンとパラ（１，１，３，３−テトラメチル）ブチルフェノールを留去し、生成物としてジシクロペンタジエニルアルキルフェノール樹脂を得た。
【００４７】
前のステップで得られたジシクロペンタジエニルアルキルフェノール樹脂を四つ口フラスコに投入し、エピクロロヒドリン１００．０ｇを秤量して緩慢に添加し、溶解後、昇温して滴下漏斗に３３質量％のＫＯＨ溶液１ｍｏｌを加え、速度を制御しながら１ｈかけて滴下を終了し、反応温度を１００℃に制御し、滴下終了後、４ｈ保温し、冷却後に水洗して、さらに１２０℃まで昇温して蒸留し、過剰なエピクロロヒドリンを蒸発除去して、下記化学構造式に示されるジシクロペンタジエニルアルキルフェノール構造を有するエポキシ樹脂を得た。
【化６】
0006381802.tif 000007
【００４８】
実施例、銅張積層板の調製方法
【００４９】
エポキシ樹脂、ベンゾオキサジン、ポリフェニレンエーテル、ポリエチレン−無水マレイン酸、ノンハロゲン難燃剤、硬化促進剤、フィラー及び溶剤等を、容器に投入し、撹拌して均一に混合し、接着剤を得て、溶剤で溶液の固形分を６０％〜７０％に調整して接着液を調製し、すなわち本発明のノンハロゲン樹脂組成物接着液を得て、２１１６電子グレードのガラス繊維布を接着液に浸漬し、オーブンで焼成して半硬化シートを得て、６枚の２１１６半硬化シートを取って、両面に厚み３５μｍの電解銅箔を被覆し、ホットプレスで真空積層して、１９０℃で１２０ｍｉｎ硬化させて、銅張積層板を得た。
【００５０】
実施例１〜９及び比較例１〜５に使用される各成分及びその含有量（重量部）は表１に示され、各成分の番号及び対応した成分の名称は以下のとおりである。
（Ａ）エポキシ樹脂
（Ａ−１）調製例で合成したジシクロペンタジエニルアルキルフェノールエポキシ樹脂
（Ａ−２）ビフェニル型エポキシ樹脂：ＮＣ−３０００−Ｈ（日本化薬社製、商品名）
（Ａ−３）ジシクロペンタジエン型エポキシ樹脂：ＨＰ−７２００Ｈ（大日本インク社製、商品名）
（Ｂ）ベンゾオキサジン
（Ｂ−１）脂肪族ベンゾオキサジン樹脂：ＫＡＨ−Ｆ５４０４（韓国Ｋｏｌｏｎ社製、商品名）
（Ｂ−２）フッ化ベンゾオキサジン：ＫＡＨ−Ｆ５３０１（韓国Ｋｏｌｏｎ社製、商品名）
（Ｂ−３）ビスフェノールＦ型ベンゾオキサジン：ＬＺ８２８０（ハンツマンアドバンストマテリアル社製）
（Ｂ−４）ジシクロペンタジエンベンゾオキサジン：ＬＺ８２６０（ハンツマンアドバンストマテリアル社製）
（Ｃ−１）低分子量ポリフェニレンエーテル：ＭＸ９０（ＳＡＢＩＣ  Ｉｎｎｏｖａｔｉｖｅ  Ｐｌａｓｔｉｃｓ社製  商品名）、数平均分子量１０００〜４０００
（Ｃ−２）高分子量ポリフェニレンエーテル：Ｓａｂｉｃ６４０−１１１（ＳＡＢＩＣ
Ｉｎｎｏｖａｔｉｖｅ  Ｐｌａｓｔｉｃｓ社製  商品名）数平均分子量１５０００〜２
００００
（Ｄ）スチレン−無水マレイン酸オリゴマー：ＳＭＡ−ＥＦ４０（米国Ｓａｒｔｏｍｅｒ社製、商品名）
（Ｅ）リン含有フェノール樹脂：ＸＺ９２７４１（ＤＯＷ化学社製、商品名）
（Ｆ）硬化促進剤：２Ｅ４ＭＺ（四国化成社製、商品名）
（Ｇ）フィラー：溶融シリカ。
【００５１】
実施例１〜９と比較例１〜５に使用される銅張積層板の調製方法は実施例と同じである。
【００５２】
以下のテスト方法により、実施例１〜４と比較例１〜４で調製された銅張積層板のガラス転移温度（Ｔｇ）、剥離強度（ＰＳ）、誘電率（Ｄｋ）、誘電正接（Ｄｆ）、難燃性、ＰＣＴ  ２時間後のディップ半田付耐性及び吸水率をテストし、テスト結果を表２に示す。
【００５３】
各特性パラメータのテスト方法は以下のとおりである。
【００５４】
Ａ  ガラス転移温度（Ｔｇ）
示差走査熱量法（ＤＳＣ）により、ＩＰＣ−ＴＭ−６５０  ２．４．２５に規定されたＤＳＣ方法を用いて測定する。
【００５５】
Ｂ  剥離強度（ＰＳ）
ＩＰＣ−ＴＭ−６５０  ２．４．８方法における「熱応力後」の実験条件で、金属キャップの剥離強度をテストする。
【００５６】
Ｃ  誘電率（Ｄｋ）及び誘電正接（Ｄｆ）
ストリップライン共振法を用いて、ＩＰＣ−ＴＭ−６５０  ２．５．５．５に準じて１ＧＨｚでの誘電率（Ｄｋ）と誘電正接（Ｄｆ）を測定する。
【００５７】
Ｄ  難燃性
ＵＬ−９４標準に準じてテストする。
【００５８】
Ｅ  ＰＣＴ  ２時間後のディップ半田付耐性及び吸水率
銅張積層板を銅エッチング液に浸漬して、表面銅箔を除去して基板を評価し、基板を圧力鍋に入れて、１２１℃、２ａｔｍで２ｈ処理し、吸水率をテストした後、温度２８８℃の錫炉に浸漬し、基材に発泡やクラックが発生する際に対応する時間を記録する。基材を錫炉に入れてから５ｍｉｎ超えた後にも、発泡やクラックが発生しないと、評価を終了する。
【００５９】
【表１】
0006381802.tif 000008
【００６０】
【表２】
0006381802.tif 000009
【００６１】
表１及び表２から以下が分かった。
【００６２】
（１）実施例１と比較例１を比較して明らかなように、比較例１に比べて、実施例１は誘電率、誘電正接及び吸水率が低い。これは、合成したジシクロペンタジエニルアルキルフェノールエポキシ樹脂を用いた実施例１が、ビフェニル型エポキシ樹脂を用いた比較例１より、低い誘電率、誘電正接及びＰＣＴ吸水率が得られることを示す。
【００６３】
（２）実施例２と比較例２を比較して明らかなように、比較例２に比べて、実施例２はガラス転移温度が低いだけでなく、誘電率、誘電正接及びＰＣＴ吸水率も比較例２よりも低い。これは、実施例１で合成したジシクロペンタジエニルアルキルフェノールエポキシ樹脂を用いた実施例２は、ジシクロペンタジエン型エポキシ樹脂を用いた比較例２より、低い誘電率、誘電正接及びＰＣＴ吸水率が得られることを示す。
【００６４】
（３）実施例３及び実施例５を比較例３と比較して明らかなように、比較例３に比べて、実施例３と実施例５はガラス化転化温度が高いが、誘電率、誘電正接及びＰＣＴ吸水率が比較例３よりも低く、難燃性がＶ−０級に達した。これは、脂肪族ベンゾオキサジン及びフッ化ベンゾオキサジンをそれぞれ用いた実施例３及び実施例５が、ビスフェノールＦベンゾオキサジンを用いた比較例３より、高いガラス化転化温度、低い誘電率、誘電正接及びＰＣＴ吸水率が得られ、且つ難燃性がより高いことを示す。実施例４と７から明らかなように、ジシクロペンタジエンベンゾオキサジンと脂肪族ベンゾオキサジンのいずれかの使用も高いガラス転移温度、低い誘電率を実現できる。なお、脂肪族ベンゾオキサジンの方が、より高いガラス転移温度及びより低い誘電率を実現できる。
【００６５】
（４）実施例４と比較例４を比較した結果、比較例４に比べて、実施例４はより低い誘
電率、誘電正接及びＰＣＴ吸水率を有する。これは、低分子量ポリフェニレンエーテルを添加した実施例４が、該成分を添加していない比較例４より、低い誘電率、誘電正接及びＰＣＴ吸水率が得られることを示す。実施例１と比較例５を比較して明らかなように、両方の総合的性質がほぼ同じであるが、高分子量ポリフェニレンエーテルの使用によって、加工性が低下してしまう。
【００６６】
（５）実施例１〜４を比較した結果、実施例１の誘電正接、ＰＣＴ吸水率は最も高く、実施例４の誘電正接及びＰＣＴ吸水率は最も低い。これは、調製例で合成したジシクロペンタジエニルアルキルフェノールエポキシ樹脂の添加量の増加に伴って、誘電率、誘電正接、ＰＣＴ吸水率が全て低下することを示す。
【００６７】
実施例１〜９から分かるように、本分野に一般的に使用されるエポキシ樹脂の代わりとしてノンハロゲン樹脂組成物にジシクロペンタジエニルアルキルフェノールエポキシ樹脂を使用することによって、基材の誘電特性をより良好にすることができ、スチレン−無水マレイン酸とベンゾオキサジンの組み合わせによりエポキシ組成物を硬化させると同時に、少量のリン含有難燃剤と低分子量ポリフェニレンエーテルを添加することにより、基材の難燃性、粘着性や耐湿性を向上させ、さらにより優れた総合的性質を付与できる。そのため、ノンハロゲン高多層回路基板に適用でき、使用価値が高い。
【００６８】
勿論、以上の実施例は、本発明の好適な実例に過ぎず、本発明の実施範囲を制限するものではなく、本発明の保護範囲に記載の原理に基づいて行った同等変化や修飾は、いずれも本発明の保護範囲に含まれる。